(57)【要約】【課題】  複雑形状に賦型するときにシワが発生する問題や、強化繊維の目曲がりを誘発する問題を解決し、優れた取扱性・樹脂含浸性・賦型性を有し、力学特性および品位の優れたＦＲＰを生産性よく得ることができる多軸成形材料、プリフォーム、およびそれらを用いたＦＲＰ、ならびにそれらの製造方法を提供する。【解決手段】  多数本の強化繊維糸条が並行に配列されたシートが、少なくとも２枚、該強化繊維糸条が交差するように積層されて積層体を構成し、該積層体が一体化された多軸成形材料であって、各シートにおける強化繊維糸条の目付が５０〜３５０ｇ／ｍ２の範囲内であり、少なくともシート間に、ＦＲＰのマトリックスを構成する樹脂から構成された不織布が１５〜２５０ｇ／ｍ２の範囲内で配置されており、かつ、前記積層体は、前記不織布の局所的な融着により一体化されていることを特徴とする。【選択図】  図１
2007182661.tif 000002
【特許請求の範囲】
【請求項１】
多数本の強化繊維糸条が並行に配列されたシートが、少なくとも２枚、該強化繊維糸条が交差するように積層されて積層体を構成し、該積層体が一体化された多軸成形材料であって、各シートにおける強化繊維糸条の目付が５０〜３５０ｇ／ｍ２の範囲内であり、少なくともシート間に、ＦＲＰのマトリックスを構成する樹脂から構成された不織布が１５〜２５０ｇ／ｍ２の範囲内で配置されており、かつ、前記積層体は、前記不織布の局所的な融着により一体化されていることを特徴とする多軸成形材料。
【請求項２】
前記不織布の融着している部分各々の面積が１〜１００ｍｍ２の範囲内であり、かつ、該部分の総面積が多軸成形材料の投影面の面積の０．１〜４０％の範囲内であることを特徴とする請求項１に記載の多軸成形材料。
【請求項３】
多数本の強化繊維糸条が並行に配列されたシートが、少なくとも２枚、該強化繊維糸条が交差するように積層されて積層体を構成し、該積層体が一体化された多軸成形材料であって、各シートにおける強化繊維糸条の目付が５０〜３５０ｇ／ｍ２の範囲内であり、少なくともシート間に、ＦＲＰのマトリックスを構成する樹脂から構成された不織布が１５〜２５０ｇ／ｍ２の範囲内で配置されており、かつ、前記積層体は、前記強化繊維糸条と前記不織布との局所的な交絡により一体化されていることを特徴とする多軸成形材料。
【請求項４】
前記強化繊維糸条と前記不織布との交絡している部分各々の面積が１〜１００ｍｍ２の範囲内であり、かつ、該部分の総面積が多軸成形材料の投影面の面積の０．１〜４０％の範囲内であることを特徴とする請求項３に記載の多軸成形材料。
【請求項５】
前記シートは、強化繊維糸条の目付が９０〜１９０ｇ／ｍ２の範囲内であり、３〜１２枚の範囲内で強化繊維糸条の配列方向が鏡面対称になるように積層されており、また、前記不織布は、目付が３０〜８０ｇ／ｍ２の範囲内であることを特徴とする請求項１〜４のいずれかに記載の多軸成形材料。
【請求項６】
積層体の最外層にも樹脂から構成された不織布が配置されており、前記シート間に配置された不織布の目付Ｗ１と、最外層に配置された不織布の目付Ｗ２とが、（１．２×Ｗ１）≦Ｗ２≦（３×Ｗ１）の関係を満足することを特徴とする請求項１〜５のいずれかに記載の多軸成形材料。
【請求項７】
前記樹脂は、融点Ｔｍ＋５０℃、せん断速度１０００／ｓにおける溶融粘度が２５０Ｐａ・ｓ以下であることを特徴とする請求項１〜６のいずれかに記載の多軸成形材料。
【請求項８】
請求項１〜７のいずれかに記載の多軸成形材料が二次曲面を有する形状に賦型されたことを特徴とするプリフォーム。
【請求項９】
請求項１〜７のいずれかに記載の多軸成形材料もしくは請求項８に記載のプリフォームを用いて成形されたことを特徴とするＦＲＰ。
【請求項１０】
多数本の強化繊維糸条が並行に配列されたシートを、少なくとも２枚、該強化繊維糸条が交差するように積層して積層体を構成し、さらに該積層体を一体化する多軸成形材料の製造方法であって、少なくとも下記の工程を含むことを特徴とする多軸成形材料の製造方法。
（Ａ）多数本の強化繊維糸条を並行に配列して目付が５０〜３５０ｇ／ｍ２の範囲内のシートを形成する工程
（Ｂ）次の（ｂ−１）、（ｂ−２）の順序で行う工程を少なくとも１回行い積層体を得る工程
（ｂ−１）シートの上に目付が１５〜２５０ｇ／ｍ２の範囲内の不織布を配置する
（ｂ−２）不織布の上に、該不織布の直下に配列された強化繊維糸条の配列方向とは交差する方向に多数本の強化繊維糸条を並行に配列して目付が５０〜３５０ｇ／ｍ２の範囲内のシートを形成する
（Ｃ）積層体を局所的に加熱することによって該積層体を一体化する工程
【請求項１１】
多数本の強化繊維糸条が並行に配列されたシートを、少なくとも２枚、該強化繊維糸条が交差するように積層して積層体を構成し、さらに該積層体を一体化する多軸成形材料の製造方法であって、少なくとも下記の工程を含むことを特徴とする多軸成形材料の製造方法。
（Ｄ）多数本の強化繊維糸条を並行に配列して目付が５０〜３５０ｇ／ｍ２の範囲内のシートを形成し、該シートの上または下の少なくともいずれか一方に目付が１５〜２５０ｇ／ｍ２の範囲内の不織布を配置し、該不織布を局所的に加熱してシートと不織布とを一体化して予備シートを形成する工程
（Ｅ）予備シートを、少なくとも２層、隣接する予備シートを構成する強化繊維糸条の配列方向が交差するように積層して積層体を形成する工程
（Ｆ）積層体を局所的に加熱することによって該積層体を一体化する工程
【請求項１２】
多数本の強化繊維糸条が並行に配列されたシートを、少なくとも２枚、該強化繊維糸条が交差するように積層して積層体を構成し、さらに該積層体を一体化する多軸成形材料の製造方法であって、少なくとも下記の工程を含むことを特徴とする多軸成形材料の製造方法。
（Ｇ）多数本の強化繊維糸条を並行に配列して目付が５０〜３５０ｇ／ｍ２の範囲内のシートを形成する工程
（Ｈ）次の（ｈ−１）、（ｈ−２）の順序で行う工程を少なくとも１回行い積層体を得る工程
（ｈ−１）シートの上に目付が１５〜２５０ｇ／ｍ２の範囲内の不織布を配置する
（ｈ−２）不織布の上に、該不織布の直下に配列された強化繊維糸条の配列方向とは交差する方向に多数本の強化繊維糸条を並行に配列して目付が５０〜３５０ｇ／ｍ２の範囲内のシートを形成する
（Ｉ）積層体を局所的にニードルパンチすることによって該積層体を一体化する工程
【請求項１３】
多数本の強化繊維糸条が並行に配列されたシートを、少なくとも２枚、該強化繊維糸条が交差するように積層して積層体を構成し、さらに該積層体を一体化する多軸成形材料の製造方法であって、少なくとも下記の工程を含むことを特徴とする多軸成形材料の製造方法。
（Ｊ）多数本の強化繊維糸条を並行に配列して目付が５０〜３５０ｇ／ｍ２の範囲内のシートを形成し、該シートの上または下の少なくともいずれか一方に目付が１５〜２５０ｇ／ｍ２の範囲内の不織布を配置し、該不織布を局所的にニードルパンチしてシートと不織布とを一体化して予備シートを形成する工程
（Ｋ）予備シートを、少なくとも２層、隣接する予備シートを構成する強化繊維糸条の配列方向が交差するように積層して積層体を形成する工程
（Ｌ）積層体を局所的にニードルパンチすることによって該積層体を一体化する工程
【請求項１４】
請求項１〜７のいずれかに記載の多軸成形材料もしくは請求項８に記載のプリフォームを、樹脂の融点Ｔｍ〜（Ｔｍ＋１００）以下の温度に保温して、しかる後にＴｍ未満の温度である金型にて加圧することを特徴とするＦＰＲの製造方法。
【発明の詳細な説明】
【技術分野】
【０００１】
本発明は、優れた取扱性・樹脂含浸性・賦型性を有し、力学特性および品位の優れたＦＲＰを、成形中に発生する強化繊維糸条の配向の乱れを抑制しながら生産性よく得ることができる多軸成形材料に関する。
【背景技術】
【０００２】
従来より炭素繊維やガラス繊維を強化繊維とした繊維強化プラスチック（以下、ＦＲＰと略す）は、比強度、比弾性率に優れることから、様々な用途に使われている。かかるＦＲＰの成形方法としては、強化繊維基材に予めマトリックス樹脂を含浸させたプリプレグを用い、これを型にセットしてバッグフィルムで覆い、オートクレーブ内で加熱・加圧し、熱硬化性樹脂を硬化させるオートクレーブ成形法や、ドライな状態の強化繊維基材を型内にセットし、型内を減圧した状態（真空状態）で液状の熱硬化性樹脂を注入する真空注入成形法が一般的に広く知られている。しかしながら、オートクレーブ成形法や真空注入成形法では、基材を積層する必要や、バッグフィルムで覆い真空に減圧する必要があり、特に真空注入成形においては熱硬化性樹脂を注入する必要もあった。また、これらの方法では前述した工程を含めて一回あたりの成形時間（サイクルタイム）が長くなりすぎ、例えば生産台数の多い自動車部材などへの適応が困難であった。
【０００３】
かかる問題に対して、例えば、強化繊維基材を予め積層してステッチ糸により縫製、一体化した多軸ステッチ基材を用いることにより、ＦＲＰに成形する時の積層工程を省略する手法が提案されている（例えば、特許文献１など）。しかしながら、かかる技術では別に用意したマトリックス樹脂（熱硬化性樹脂）を注入し、更に硬化させる工程が必要なため、その効果が十分と言い難い。
【０００４】
一方、樹脂の注入・硬化の工程を省略する手段として、強化繊維にマトリックスとなる合成樹脂繊維を予め一体化して前記多軸ステッチ基材とした成形材料（例えば、特許文献２など）や、前記多軸ステッチ基材の層間にマトリックスとなるフィルムを挿入した成形材料（例えば、特許文献３など）が提案されている。
【０００５】
しかしながら、かかる特許文献２に記載の方法では、多軸ステッチ基材における強化繊維の層の中にマトリックスとなる合成樹脂繊維を配置している成形材料であるため含浸性に劣り、含浸には高い圧力が必要であるという問題があった。また、マトリックス樹脂を強化繊維の中に含浸させる際には、含浸すべき箇所に存在する空気を効率的に系外に逃がす、すなわち空気の系外への経路を形成することが重要となるが、強化繊維に合成樹脂繊維を予め一体化しているため、空気の系外への経路が狭く、加圧・加熱中に簡単に閉塞されてしまい、その結果、ＦＲＰ中にボイドとして残存しやすいという問題があった。更には、強化繊維に合成樹脂繊維を予め一体化する必要があるため、工程が増加することによりコストアップするという問題もあった。
【０００６】
そして、かかる特許文献３に記載の方法では、縫い糸がフィルムを貫通することが困難であるという問題があった。また、樹脂フィルムを用いると、積層シートを特に二次曲面のような複雑形状に賦型するときに樹脂フィルムが形状に追従できずにシワが発生したり、強化繊維の目曲がりを誘発するという問題があった。更に、特許文献３に具体的に記載される強化繊維の層は、それぞれが厚く目付が大きいので、溶融した樹脂フィルム（マトリックス）を厚み方向に完全に含浸させるのが難しいという問題があった。そして、かかる特許文献３には、前記シワや強化繊維の目曲がりを抑制することやマトリックス樹脂の含浸性を改善することに関して、その手段や方法が開示されておらず、示唆もない。
【０００７】
なお、上記の樹脂フィルムにかかる問題に対して、強化繊維シートおよび熱可塑性樹脂の不織布を積層して加熱・加圧したプリプレグまたはセミプレグ状態の成形材料も提案されている（例えば、特許文献４など）。しかしながら、成形材料の面方向全面にわたって樹脂を強化繊維に含浸させてプリプレグまたはセミプレグ状態にしてしまうと、成形材料の取扱性・賦型性は大幅に低下する問題があった。そして、特許文献４には、多層に積層する工程における取扱性・賦型性に関して、その手段や方法が開示されておらず、示唆もない。
すなわち、特許文献１〜４をはじめとした従来の技術では、優れた取扱性・樹脂含浸性・賦型性を有し、力学特性および品位の優れたＦＲＰを生産性よく得ることができる成形材料およびそれから得られるＦＲＰは見出されておらず、かかる技術が渇望されている。
【特許文献１】米国特許出願公開第２００５／００５９３０９号明細書
【特許文献２】特開２００１−０７３２４１号公報
【特許文献３】特開２００４−３４６１７５号公報
【特許文献４】特開２００３−１６５８５１号公報
【発明の開示】
【発明が解決しようとする課題】
【０００８】
本発明の課題は、複雑形状に賦型するときにシワが発生する問題や、強化繊維の目曲がりを誘発する問題を解決し、優れた取扱性・樹脂含浸性・賦型性を有し、力学特性および品位の優れたＦＲＰを生産性よく得ることができる多軸成形材料、プリフォーム、およびそれらを用いたＦＲＰ、ならびにそれらの製造方法を提供することにある。
【課題を解決するための手段】
【０００９】
上記目的を達成するために、本発明は次の（１）〜（１４）を特徴とするものである。
（１）  多数本の強化繊維糸条が並行に配列されたシートが、少なくとも２枚、該強化繊維糸条が交差するように積層されて積層体を構成し、該積層体が一体化された多軸成形材料であって、各シートにおける強化繊維糸条の目付が５０〜３５０ｇ／ｍ２の範囲内であり、少なくともシート間に、ＦＲＰのマトリックスを構成する樹脂から構成された不織布が１５〜２５０ｇ／ｍ２の範囲内で配置されており、かつ、前記積層体は、前記不織布の局所的な融着により一体化されていることを特徴とする多軸成形材料。
（２）  前記不織布の融着している部分各々の面積が１〜１００ｍｍ２の範囲内であり、かつ、該部分の総面積が多軸成形材料の投影面の面積の０．１〜４０％の範囲内であることを特徴とする前記（１）に記載の多軸成形材料。
（３）  多数本の強化繊維糸条が並行に配列されたシートが、少なくとも２枚、該強化繊維糸条が交差するように積層されて積層体を構成し、該積層体が一体化された多軸成形材料であって、各シートにおける強化繊維糸条の目付が５０〜３５０ｇ／ｍ２の範囲内であり、少なくともシート間に、ＦＲＰのマトリックスを構成する樹脂から構成された不織布が１５〜２５０ｇ／ｍ２の範囲内で配置されており、かつ、前記積層体は、前記強化繊維糸条と前記不織布との局所的な交絡により一体化されていることを特徴とする多軸成形材料。
（４）  前記強化繊維糸条と前記不織布との交絡している部分各々の面積が１〜１００ｍｍ２の範囲内であり、かつ、該部分の総面積が多軸成形材料の投影面の面積の０．１〜４０％の範囲内であることを特徴とする前記（３）に記載の多軸成形材料。
（５）  前記シートは、強化繊維糸条の目付が９０〜１９０ｇ／ｍ２の範囲内であり、３〜１２枚の範囲内で強化繊維糸条の配列方向が鏡面対称になるように積層されており、また、前記不織布は、目付が３０〜８０ｇ／ｍ２の範囲内であることを特徴とする前記（１）〜（４）のいずれかに記載の多軸成形材料。
（６）  積層体の最外層にも樹脂から構成された不織布が配置されており、前記シート間に配置された不織布の目付Ｗ１と、最外層に配置された不織布の目付Ｗ２とが、（１．２×Ｗ１）≦Ｗ２≦（３×Ｗ１）の関係を満足することを特徴とする前記（１）〜（５）のいずれかに記載の多軸成形材料。
（７）  前記樹脂は、融点Ｔｍ＋５０℃、せん断速度１０００／ｓにおける溶融粘度が２５０Ｐａ・ｓ以下であることを特徴とする前記（１）〜（６）のいずれかに記載の多軸成形材料。
（８）  前記（１）〜（７）のいずれかに記載の多軸成形材料が二次曲面を有する形状に賦型されたことを特徴とするプリフォーム。
（９）  前記（１）〜（７）のいずれかに記載の多軸成形材料もしくは前記（８）に記載のプリフォームを用いて成形されたことを特徴とするＦＲＰ。
（１０）  多数本の強化繊維糸条が並行に配列されたシートを、少なくとも２枚、該強化繊維糸条が交差するように積層して積層体を構成し、さらに該積層体を一体化する多軸成形材料の製造方法であって、少なくとも下記の工程を含むことを特徴とする多軸成形材料の製造方法。
（Ａ）多数本の強化繊維糸条を並行に配列して目付が５０〜３５０ｇ／ｍ２の範囲内のシートを形成する工程
（Ｂ）次の（ｂ−１）、（ｂ−２）の順序で行う工程を少なくとも１回行い積層体を得る工程
（ｂ−１）シートの上に目付が１５〜２５０ｇ／ｍ２の範囲内の不織布を配置する
（ｂ−２）不織布の上に、該不織布の直下に配列された強化繊維糸条の配列方向とは交差する方向に多数本の強化繊維糸条を並行に配列して目付が５０〜３５０ｇ／ｍ２の範囲内のシートを形成する
（Ｃ）積層体を局所的に加熱することによって該積層体を一体化する工程
（１１）  多数本の強化繊維糸条が並行に配列されたシートを、少なくとも２枚、該強化繊維糸条が交差するように積層して積層体を構成し、さらに該積層体を一体化する多軸成形材料の製造方法であって、少なくとも下記の工程を含むことを特徴とする多軸成形材料の製造方法。
（Ｄ）多数本の強化繊維糸条を並行に配列して目付が５０〜３５０ｇ／ｍ２の範囲内のシートを形成し、該シートの上または下の少なくともいずれか一方に目付が１５〜２５０ｇ／ｍ２の範囲内の不織布を配置し、該不織布を局所的に加熱してシートと不織布とを一体化して予備シートを形成する工程
（Ｅ）予備シートを、少なくとも２層、隣接する予備シートを構成する強化繊維糸条の配列方向が交差するように積層して積層体を形成する工程
（Ｆ）積層体を局所的に加熱することによって該積層体を一体化する工程
（１２）  多数本の強化繊維糸条が並行に配列されたシートを、少なくとも２枚、該強化繊維糸条が交差するように積層して積層体を構成し、さらに該積層体を一体化する多軸成形材料の製造方法であって、少なくとも下記の工程を含むことを特徴とする多軸成形材料の製造方法。
（Ｇ）多数本の強化繊維糸条を並行に配列して目付が５０〜３５０ｇ／ｍ２の範囲内のシートを形成する工程
（Ｈ）次の（ｈ−１）、（ｈ−２）の順序で行う工程を少なくとも１回行い積層体を得る工程
（ｈ−１）シートの上に目付が１５〜２５０ｇ／ｍ２の範囲内の不織布を配置する
（ｈ−２）不織布の上に、該不織布の直下に配列された強化繊維糸条の配列方向とは交差する方向に多数本の強化繊維糸条を並行に配列して目付が５０〜３５０ｇ／ｍ２の範囲内のシートを形成する
（Ｉ）積層体を局所的にニードルパンチすることによって該積層体を一体化する工程
（１３）  多数本の強化繊維糸条が並行に配列されたシートを、少なくとも２枚、該強化繊維糸条が交差するように積層して積層体を構成し、さらに該積層体を一体化する多軸成形材料の製造方法であって、少なくとも下記の工程を含むことを特徴とする多軸成形材料の製造方法。
（Ｊ）多数本の強化繊維糸条を並行に配列して目付が５０〜３５０ｇ／ｍ２の範囲内のシートを形成し、該シートの上または下の少なくともいずれか一方に目付が１５〜２５０ｇ／ｍ２の範囲内の不織布を配置し、該不織布を局所的にニードルパンチしてシートと不織布とを一体化して予備シートを形成する工程
（Ｋ）予備シートを、少なくとも２層、隣接する予備シートを構成する強化繊維糸条の配列方向が交差するように積層して積層体を形成する工程
（Ｌ）積層体を局所的にニードルパンチすることによって該積層体を一体化する工程
（１４）  前記（１）〜（７）のいずれかに記載の多軸成形材料もしくは前記（８）に記載のプリフォームを、樹脂の融点Ｔｍ〜（Ｔｍ＋１００）以下の温度に保温して、しかる後にＴｍ未満の温度である金型にて加圧することを特徴とするＦＰＲの製造方法。
【発明の効果】
【００１０】
本発明の多軸成形材料によれば、マトリックスとなる樹脂から構成された不織布を強化繊維糸条からなるシートの間に配置して積層体を構成し、該積層体を不織布の局所的な融着もしくは強化繊維糸条と不織布との局所的な交絡により一体化しているので、プリフォームやＦＲＰの成形作業において別途基材を積層したりマトリックス樹脂を注入したりする必要がなく、成形作業を簡易に素早くかつ確実に行うことがでる。また、不織布と強化繊維糸条からなるシートとが局所的にしか接着されていないため、形態は維持されつつも積層体の各層がせん断変形しやすい状態となっており、複雑な形状の型を用いて成形する場合でもシワや強化繊維糸条の配向の乱れを抑制することができる。
【発明を実施するための最良の形態】
【００１１】
以下、本発明の最良の実施形態の一例について図面を参照しながら説明する。
【００１２】
図１は、本発明の多軸成形材料の一実施態様を示す概略斜視図である。また、図２は、本発明の多軸成形材料の一実施態様を示す概略断面図である。
【００１３】
図１および図２に示す通り、多軸成形材料８においては、強化繊維糸条が並行に配列されたシートが、少なくとも２枚、強化繊維糸条が交差するように積層されて積層体６を構成している。シート１は、強化繊維糸条が多軸成形材料の長手方向に並行に配列された層で、シート２は、強化繊維糸条が多軸成形材料の長手方向に対して＋４５°に並行に配列された層で、シート３は、強化繊維糸条が多軸成形材料の長手方向に対して９０°に並行に配列された層で、シート４は、強化繊維糸条が多軸成形材料の長手方向に対して−４５°に並行に配列された層である。なお、ここで多軸成形材料の長手方向とは、巻取装置により多軸成形材料を巻き取る方向、もしくは、引取装置により引き取る方向をいう。図１および図２に示す多軸成形材料において、強化繊維糸条のシートの積層枚数は４枚であるが、これらは本発明の多軸成形材料の一例を示したものであり、積層構成、積層枚数はこれに限定するものではない。本発明における好ましい積層構成としては、ＦＲＰに成形した際にそりを生じないように鏡面対称積層であり、また、好ましい積層枚数としては、取扱性と含浸性とのバランスから３〜１２枚の範囲内である。
【００１４】
これら各シートにおける強化繊維糸条の目付は５０〜３５０ｇ／ｍ２の範囲内である。好ましくは９０〜１９０ｇ／ｍ２の範囲内である。各層における強化繊維糸条の目付が５０ｇ／ｍ２未満であると、隣り合う強化繊維糸条同士の間に隙間ができて品位が劣るばかりか、前記隙間が力学特性低下の原因を引き起こす。また、各層における強化繊維糸条の目付が３５０ｇ／ｍ２を越えると、隣り合う強化繊維糸条同士が重なる箇所ができるため、多軸成形材料の表面に凹凸ができる上に、層が厚くなるため賦形性に劣る。更には、層が厚くなると、樹脂で構成される不織布を溶融させて完全に含浸させる際に過大な外圧を加える必要があり、その過大な外圧により強化繊維糸条が目曲がりして、結局本発明の課題を解決できないものとなってしまう。
本発明の多軸成形材料は、強化繊維糸条で構成された積層体のそれぞれの層間、すなわち、図１および図２におけるシート１とシート２との間、シート２とシート３との間、シート３とシート４との間に、ＦＲＰのマトリックスを構成する樹脂で構成される不織布５が配置されている。マトリックス樹脂を強化繊維糸条に含浸させる際には、含浸すべき箇所に存在する空気を効率的に系外に逃がす、すなわち空気の系外への経路を形成することが重要となる。空気を効率的に逃がせないとＦＲＰ中にボイドとして残存する問題を発生する。そこで、本発明においては、少なくともシート間に不織布５を配置することで、平面方向の全面に延在するシート１〜４およびシート内の強化繊維糸条の単糸同士の隙間を空気の系外への経路とし、空気の系外への経路が成形中に閉塞されてしまうという問題を回避する。すなわち、本発明は、少なくともシート間に不織布５を配置することにより低い圧力での成形でもマトリックス樹脂を簡易に含浸できることを見出したものである。
【００１５】
図１および図２に示す多軸成形材料では、多軸成形材料の最外層の両側にも不織布９が配置されているが、最外層の片側だけに不織布を配置してもよいし、最外層に不織布を配置しなくてもよい。不織布９が多軸成形材料の最外層の少なくとも一方に配置されていると、多軸成形材料における積層体６の一体化がより強固になり、特に最外層のシート１、４がバラバラになったり、強化繊維糸条が解れたりするのを抑制することができるため好ましい。更に、複数枚の多軸成形材料を積層する場合には、各多軸成形材料における最外層の不織布９を部分的に溶融させて多軸成形材料同士を一体化（例えばプリフォームの態様）することが可能となるため好ましい。最も好ましい態様は、多軸成形材料の最外層の両方に配置されている態様である。また、多軸成形材料の取扱性（特に強化繊維糸条の解れ）の面からも、図１および図２に示したように最外層の両側に不織布９が配置されているのが好ましい。
【００１６】
強化繊維糸条のシート間に配置される不織布は、目付が１５〜２５０ｇ／ｍ２の範囲内である。好ましくは３５〜１５０ｇ／ｍ２、更に好ましくは４０〜１００ｇ／ｍ２である。不織布の目付が１５ｇ／ｍ２未満であると樹脂の量が強化繊維糸条の量に対して相対的に不足して十分に含浸ができないだけでなく、不織布が薄くなりすぎて多軸成形材料の製造プロセスにおいて破れたり変形したりするといった問題が発生し易く、不織布の取扱性が著しく低下する。同様の観点から、好ましくは３５ｇ／ｍ２以上、より好ましくは４０ｇ／ｍ２である。なお、この問題をさけるために強化繊維糸条のシートの目付を本発明の範囲を超えて低くすると、強化繊維糸条同士の間に隙間ができるためＦＲＰにしたときの強度が低下するばかりか品位も悪くなる場合がある。一方、不織布の目付が２５０ｇ／ｍ２越えると、強化繊維糸条の含有量が相対的に少なくなり、ＦＲＰにしたときに十分な強度が発現できない。なお、この問題をさけるために強化繊維糸条のシートの目付を本発明の範囲を超えて高くすると強化繊維糸条どうしが重なり合うため表面に凸凹が発生し、賦形性や品位が劣るだけでなく、樹脂を含浸させるときに過大な外圧が必要となり強化繊維糸条の目曲がりが発生する場合がある。
【００１７】
各シートの強化繊維糸条および不織布の目付は、ＪＩＳ  Ｒ７６０２（１９８９）５．５項に準拠してサンプルを切り出し、切り出したサンプルに関して不織布の局所的な融着もしくは強化繊維糸条と不織布との局所的な交絡を開放（すなわち分解）して多軸成形材料における各シートの強化繊維糸条および不織布について測定した値とする。不織布の局所的な融着は、多軸成形材料を加熱して各シートを１層１層剥がしながら分解したり、多軸成形材料を不織布が可溶な溶媒（例えばポリアミド樹脂なら蟻酸、ポリエステル樹脂ならｏ−クロロフェノールなど）に浸漬・溶解させて分解することができる。また、強化繊維糸条と不織布との局所的な交絡は、ピンセットと拡大鏡とを用いて各シートを１層１層剥がしながら分解することができる。
【００１８】
さらに、本発明の多軸成形材料は、強化繊維糸条が交差するように積層された積層体６であるため、上下の配向の異なる強化繊維糸条の層に押しつぶされて強化繊維糸条の配向が厚み方向に蛇行しやすく、力学特性の低下を招くおそれがある。しかしながら、樹脂から構成された不織布の目付を上記範囲内とすることで、シート間に挿入された不織布が上下のシートに発生する凸凹を緩和し、強化繊維糸条の蛇行を防ぐことができる。
【００１９】
そして、本発明の多軸成形材料において、シート間に配置する不織布の目付を３０〜８０ｇ／ｍ２の範囲内とするとともに、強化繊維糸条の目付が９０〜１９０ｇ／ｍ２の範囲内であるシートを、３〜１２枚の範囲内で、強化繊維糸条の配列方向が鏡面対称になるように積層する場合、それらの相乗効果として取扱性、賦型性を高い次元でバランスさせることができ、得られるＦＲＰは力学特性および品位にとりわけ優れたものとなる。
【００２０】
また、成形されるＦＲＰに特に表面品位が求められる場合には、シート間に配置される不織布の目付Ｗ１と、最外層に配置される不織布の目付Ｗ２とが、（１．２×Ｗ１）≦Ｗ２≦（３×Ｗ１）の関係を満たすようにすることが好ましい。最外層の不織布の目付が層間に配置した不織布の目付の１．２倍未満であると、強化繊維糸条で配列された最外層の凸凹が緩和されず、表面の平滑度に劣る場合がある。また、最外層の不織布の目付が層間に配置した不織布の目付の３倍を越えると、最外層付近の繊維含有量が著しく低下するため、繊維含有量が不均一なＦＰＲになるばかりか、最外層に配置された樹脂が流動しやすくなり最外層の強化繊維の繊維配向が乱れて強度低下を招く場合や、ＦＲＰが反る場合がある。
【００２１】
本発明において、積層体は、図１および図２に示すように、不織布の一部（融着箇所７）が溶融されて強化繊維糸条のシートに局所的に接着することで一体化されるか、もしくは図３に示すように、強化繊維糸条と不織布とが局所的に交絡することで一体化される。以下、まず図１、図２に示す態様、すなわち不織布の局所的な融着により積層体を一体化した態様について説明する。
本発明において、局所的に接着とは、強化繊維糸条のシートの表面と不織布の表面とが局所的に接着している箇所７が面方向に多数散在している態様を指す。強化繊維糸条のシートと不織布とが全面的に接着している態様や、強化繊維糸条のシートの片面（片側）において厚み方向の１／３以上に不織布を構成していた樹脂が浸透している態様、すなわち、不織布が強化繊維糸条のシートに含浸している態様は含まれない。全面的に接着していたり、層の片面において厚み方向の１／３以上に不織布が浸透している成形材料であると、積層体が強固に一体化されるため取扱性には優れるが、強固に一体化され過ぎて多軸成形材料の柔軟性を大幅に損ったり、賦型性（複雑形状への形状追従性）が大幅に劣るため、両者を両立できず本発明の課題を解決できない。つまり、本発明の多軸成形材料は、マトリックス樹脂を構成する不織布と強化繊維糸条のシートとが局所的にしか固定されていないため、両者がある程度ずれることができる。そのため、背景技術において説明した特許文献４などの全面的に固定された成形材料（プリプレグまたはセミプレグ状態のシートを含む）と較べて、賦型性に大幅に優れるのである。
【００２２】
なお、本発明の多軸成形材料はそれ自体にマトリックス樹脂を含む成形材料であり、後から別に用意したマトリックス樹脂を注入・硬化させるドライな中間基材とは異なるものである。ドライな中間基材では、上述したような、マトリックス樹脂を構成する部材を予め配置することで生じる樹脂含浸性、賦型性の低下といった問題が存在しない。
【００２３】
図１、図２に示す本発明の多軸成形材料は、不織布の局所的な接着により一体化されているため、強化繊維糸条を損傷させることなく一体化できる。更には、融着される局部の面積や形状を適宜選択することにより一体化の拘束程度の強弱を制御することができる。この拘束程度の強弱により取扱性と賦型性とのバランスを簡便に変更することができる特徴がある。もちろん、本発明の多軸成形材料は、部分的にステッチなどによる一体化手段と組み合わせて一体化することもできる。
【００２４】
図１では、モデル的に、局所的な融着箇所７の形状（パターン）が各不織布で異なる場合、すなわち、ドット状、ライン状、格子状、のパターンを例示している。但し、積層体６として不織布の局所的に溶融させる処理を一括して行った場合は、各不織布で同じパターン（例えば、全ての不織布でドット状）になる。よって、図１の多軸成形材料は、不織布の局所的に溶融させる処理は一括して行ったものではない。
【００２５】
ここで、局所的な融着箇所７のパターンとしては、全面的に接着していなければ特に制限はないが、例えば、ドット状、ライン状、格子状、などの例が挙げられる。中でも、ドット状であると、強化繊維糸条の配向方向に影響を受けずに積層体の強固な一体化と多軸成形材料の柔軟性・賦型性とを両立でき本発明の効果を最大限に発現できるため好ましい。なお、ライン状や格子状などでは融着箇所がある方向に延在するため、強化繊維糸条の配向方向（例えば、局部的に融着されたラインに対して９０°方向）によっては賦型性を阻害する場合がある。かかる観点から、本発明の効果を効率よく発現させるためには、強化繊維糸条の配向方向を局部的に融着された不織布のラインに対して９０°方向にならないようにすることが好ましい。
【００２６】
次に、図３に示す態様、すなわち強化繊維糸条と不織布とを局所的に交絡させることで積層体を一体化した態様について説明する。図３は、多軸成形材料の概略断面図である。図３に示す本発明の多軸成形材料において、積層体６は、不織布５の一部（交絡箇所１５）が強化繊維糸条のシートに局所的に交絡することで一体化されている。ここで、局所的な交絡とは、強化繊維糸条と不織布とが交絡している箇所１５が面方向に多数散在している態様を指す。
【００２７】
本態様においても、強化繊維糸条と不織布との局所的な交絡により一体化されているため、強化繊維糸条を損傷を最小限に抑制して一体化できる。また、交絡した局部の分布密度を適宜選択することにより一体化の拘束程度の強弱を制御することができる。この拘束程度の強弱により取扱性と賦型性とのバランスを簡便に変更することができる特徴がある。そして、本態様においては、強化繊維糸条と不織布とが局所的に交絡していることにより、多軸成形材料をＦＲＰに成形する際に、積層体の厚み方向に樹脂の含浸流路が形成されることになる。かかる含浸流路が存在していることにより、溶融した不織布が容易に流動でき、含浸性により優れるため、より品位に優れるＦＲＰが得られ易いのである。
【００２８】
強化繊維糸条と不織布との局所的な交絡は、多軸成形材料の厚み方向に貫通して交絡していてもよいし、多数本の強化繊維糸条が並行に配列された各シートと、それに隣接する一方または両方の不織布とだけが交絡していてもよいし、複数シートと複数層の不織布とが貫通して交絡していてもよいし、それらの組み合わせでもよい。中でも強化繊維糸条の配向性や損傷を最小限に抑制する観点からは、各シートとそれに隣接する不織布とだけが交絡しているのが好ましい。一方、取扱性を向上させる観点からは、多軸成形材料の厚み方向に貫通して交絡しているのが好ましい。
【００２９】
先述の融着局部または不織布の交絡している局部の各々の面積は１〜１００ｍｍ２の範囲内であるのが好ましい。より好ましくは１．５〜５０ｍｍ２、更に好ましくは２〜１５ｍｍ２以下である。また、別の観点からは、融着された局部または不織布の交絡局部の総面積が多軸成形材料の投影面の面積の０．１〜４０％の範囲内であるのが好ましい。より好ましくは１〜２０％、更に好ましくは５〜１５％の範囲内である。融着された局部または不織布の交絡局部の各々の面積が１ｍｍ２未満であると、積層体の一体化が充分でなく取り扱いの時にシートがバラバラになったり、強化繊維糸条が解れたりする場合がある。一方、１００ｍｍ２を超えると、積層体が強固に一体化されるため強化繊維糸条が解れるなどの取扱性には優れるが、強固に一体化され過ぎて多軸成形材料の柔軟性や賦型性（複雑形状への形状追従性）を損ない易い。また、融着された局部または不織布が交絡された局部の総面積が多軸成形材料投影面の面積の０．１％未満であると、積層体を一体化するのに接着力が充分でなく、多軸成形材料の取扱性に劣る場合がある。一方、４０％を超えると取扱性には優れるが、特に賦型性を損ない易い。
【００３０】
なお、多軸成形材料の投影面の面積、融着された局部、および、不織布が交絡された局部の総面積は、次の方法によって測定されるものを指す。多軸成形材料を平面上に無張力状態で静置し、１００ｍｍ×１００ｍｍの正方形の形状でサンプル片を３箇所から切り出す（切り出す位置は、ＪＩＳ  Ｒ７６０１（１９８９）に従う）。この正方形の面積１０，０００ｍｍ２を多軸成形材料の投影面の面積とする。切り出した各サンプル片における多軸成形材料中に配置されている全ての不織布それぞれに関して、融着局部または交絡局部を拡大鏡（１０倍）観察し、各融着局部または各交絡局部の面積を測定する（融着局部または交絡局部の各々の面積に相当）。なお、シート間に配置されている不織布に関しては、多軸成形材料をシート毎に分解して各不織布を観察して測定する。そして、この融着局部または交絡局部の各々の面積を合計した値に関して観察した不織布枚数で除して平均を算出し、サンプル片における平均値を得る。次いで、３つ用意した各サンプル片での平均を算出し、融着された局部の総面積とする。
【００３１】
本発明で用いる不織布は、樹脂から構成されるもので、例えば、カード法、メルトブロー法、スパンボンド法、抄紙法などにより製造されたものが挙げられる。かかる不織布は、離型紙やフィルムなどの支持体の上に形成されたものでも、単独で扱えるものでもよいが、単独で扱えるものの方が安価に入手できる。前記方法で製造された不織布は、不連続状の繊維を結合したものであるため、多軸成形材料に適用した場合に優れた賦型性を発現することができるのである。この他にも、樹脂の連続繊維を引き揃えて不織組織化した布帛なども不織布として用いることができ、前記不織布から１種または２種類以上を併用したものも使用することができる。中でも、材料コストの面からはメルトブロー法またはスパンボンド法により製造されたものが、賦型性の面からはカード法により製造されたものを用いるのが好ましい。
【００３２】
不織布を構成する樹脂は、積層体の最外層に配置されるものも、また、シート間に配置されるものも、その融点Ｔｍ＋５０℃、せん断速度１０００／ｓの条件下における溶融粘度が２５０Ｐａ・ｓ以下であることが好ましい。より好ましくは２００Ｐａ・ｓ以下、更に好ましくは１５０Ｐａ・ｓ以下である。溶融粘度が２５０Ｐａ・ｓを超えると、上述のメルトブロー法またはスパンボンド法にて不織布の製造が困難となり易い。また、溶融させて強化繊維糸条に含浸させる際に粘度が高いため含浸性に劣るだけでなく、含浸に高い圧力が必要となるためその圧力により強化繊維糸条の屈曲や目曲がりを誘発する場合がある。なお、上記融点Ｔｍとは、ＤＳＣ（示差走査熱量計）を用いてＪＩＳ  Ｋ７１２１（１９８７）にしたがい絶乾状態で２０℃／ｍｉｎの昇温速度にて測定した値を指す。なお、融点を示さないもの（例えば非晶性ポリマー）については、同様に測定して得られるガラス転移温度＋１００℃を便宜的に融点とみなす。
【００３３】
また、別の観点からは、本発明で用いる不織布を構成する樹脂の種類としては、ＦＲＰ用のマトリックス樹脂として使用できる樹脂であれば特に制限はなく、熱可塑性樹脂、熱硬化性樹脂のいずれも使用することができる。熱可塑性樹脂としては、例えばポリエステル、ポリオレフィン、スチレン系樹脂、ポリオキシメチレン、ポリアミド、ポリウレタン、ポリウレア、ポリジシクロペンタジエン、ポリカーボネート、ポリメチレンメタクリレート、ポリ塩化ビニル、ポリフェニレンサルファイド、ポリフェニレンエーテル、ポリエーテルイミド、ポリスルホン、ポリアリレート、ポリエーテルスルホン、ポリケトン、ポリエーテルケトン、ポリエーテルエーテルケトン、ポリエーテルケトンケトン、ポリアリレート、ポリエーテルニトリル、ポリイミド、ポリアミドイミド、フェノール、フェノキシ、ポリテトラフルオロエチレンなどのフッ素系樹脂、更にエラストマー（好ましくはブタジエン・アクリロニトリル、そのカルボン酸またはアミン変性体、フルオロエラストマー、ポリシロキサンエラストマー、）、ゴム（ブタジエン、スチレン・ブタジエン、スチレン・ブタジエン・スチレン、スチレン・イソプレン・スチレン、天然ゴム等）、ＲＩＭ用樹脂（例えばポリアミド６、ポリアミド１２、ポリウレタン、ポリウレア、ポリジシクロペンタジエンを形成する触媒等を含むもの）、環状オリゴマー（ポリカーボネート樹脂、ポリブチレンテレフタレート樹脂等を形成する触媒等を含むもの）等や、これらの共重合体、変性体、および２種類以上ブレンドした樹脂等を使用することができる。中でも、不織布として入手が容易なポリアミド、ポリエステル、ポリオレフィン、ポリフェニレンサルファイドから選ばれる少なくとも１種が好ましい。熱硬化性樹脂としては、例えばエポキシ、フェノール、ポリベンゾイミダゾール、ベンゾオキサジン、シアネートエステル、不飽和ポリエステル、ビニルエステル、ユリア、メラミン、ビスマレイミド、ポリイミド、ポリアミドイミド等や、これらの共重合体、変性体および２種類以上ブレンドした樹脂、更にエラストマーやゴム成分、硬化剤、硬化促進剤、触媒等を添加した樹脂等を使用することができる。多軸成形材料としての保管安定性、不織布の製造の容易さの観点から熱可塑性樹脂であるのが好ましく、中でもポリオレフィン、ポリアミドまたはポリフェニレンサルファイドであると、上記溶融粘度の範囲のものが得られ易く特に好ましい。
【００３４】
本発明で用いる強化繊維糸条としては、複合材料用の強化繊維糸条として使用できるものを用いることが好ましく、例えば、炭素繊維、黒鉛繊維、ガラス繊維、および、アラミド、パラフェニレンベンゾビスオキサゾール、ポリビニルアルコール、ポリエチレン、ポリアリレートおよびポリイミド等の有機繊維等が挙げられ、これらの１種または２種類以上を併用することもできる。中でも、炭素繊維は、比強度・比弾性率に優れており、好ましく用いられる。
【００３５】
強化繊維糸条は、取り扱い性や多軸成形材料の製造時またはステッチング時の耐擦過性を向上させるために、０．２〜２．５重量％の集束剤が付着されていることが好ましい。上記範囲内の集束剤が付着されている繊維糸条は、毛羽発生が効率的に抑えられる。
【００３６】
強化繊維糸条は、無撚でも有撚でも使用することができるが、引張強度や圧縮強度等の力学特性の面からは、実質的に無撚（１ターン／ｍ未満）のものが好ましい。また、強化繊維糸条の繊度は、好ましくは５００〜７，０００ｔｅｘであり、より好ましくは１，０００〜２，０００ｔｅｘである。繊度が小さすぎると、繊維糸条がねじれる問題が殆どなく、本発明の効果が発揮されにくい。また、繊維糸条が高価であり、このような細繊度の繊維糸条を多数本使用すると多軸基材そのものが高価になってしまう。一方、繊度が大きすぎると、例えば、１シート当たりの強化繊維糸条の目付が１００ｇ／ｍ２以下の低目付の多軸成形材料を得る際に僅かな力で糸条幅が変動しやすく、安定した糸条幅の維持が困難な場合がある。
【００３７】
本発明のプリフォームは、前述の多軸成形材料が二次曲面を有する形状に賦型されたものである。本発明の多軸成形材料を用いることにより、上述の通り二次曲面を有する形状にシワの発生を防ぎながら賦型することができ、強化繊維糸条の配向の乱れを抑制したプリフォームを賦型することができる。
【００３８】
図４は、本発明のＦＲＰの一実施態様を示す概略断面図である。
【００３９】
本発明のＦＲＰ１１は、前述の多軸成形材料またはプリフォームを用いて成形したものであって、前記不織布を構成していた樹脂を溶融・固化させてマトリックス樹脂１０としたものである。予めマトリックス樹脂と一体となっている本発明の多軸成形材料またはプリフォームであると、ＲＴＭのようにマトリックス樹脂を注入する工程などを省略できるため、成形サイクルを短くでき、ＦＲＰの生産性に優れる。また、本発明の多軸成形材料またはプリフォームを用いると、二次曲面を有する形状にもシワの発生を抑えながら賦型することができ、強化繊維糸条の配向の乱れを抑制したＦＲＰを成形することができる。
【００４０】
上述の図１、２に示す多軸成形材料は、少なくとも次の工程（ａ）〜（ｇ）を経ることにより製造することができる。かかる製造方法によると、積層体とした後に一括して局所的に加熱するため、特に少ない積層枚数（好ましくは２〜５層、更に好ましくは３〜４層）において効率的に多軸成形材料を製造することができる。なお、積層体の最外層に不織布を配置しない場合は、下記工程のうち（ａ）および最終回の（ｅ）を省略すればよい。
（ａ）目付が１５〜２５０ｇ／ｍ２の範囲内の不織布９を配置する。
（ｂ）不織布９の上に、多数本の強化繊維糸条を並行に配列して目付が５０〜３５０ｇ／ｍ２の範囲内のシート１を形成する。
（ｃ）シート１の上に目付が１５〜２５０ｇ／ｍ２の範囲内の不織布５を配置する。
（ｄ）不織布５の上に、その不織布５の直下に配列された強化繊維糸条の配列方向とは交差する方向に多数本の強化繊維糸条を並行に配列して目付が５０〜３５０ｇ／ｍ２の範囲内のシート２を形成する。
（ｅ）シート２の上に目付が１５〜２５０ｇ／ｍ２の範囲内の不織布５を配置する。
（ｆ）必要に応じて上記（ｄ）〜（ｅ）の工程を繰り返して積層体６を形成する。なお、（ｄ）〜（ｅ）の工程は繰り返さずに１回行うだけであってもよい。
（ｇ）積層体６を局所的に加熱することによって積層体６を一体化する。かかる局所的な加熱は、積層体の最も大きい面積を有する表面から行うと、効率的に加熱することができるため好ましい。
【００４１】
また、別の観点からは、図１、図２に示す多軸成形材料は、少なくとも次の（ｈ）〜（ｍ）の工程を経ることによっても製造することができる。かかる製造方法によると、積層体を形成する前に予め予備シートを形成し、予備シートを積層して積層体にするため、特に多い積層枚数（好ましくは４〜１２層、更に好ましくは５〜８層）において効率的に多軸成形材料を製造することができる。なお、積層体の最外層に不織布を配置しない場合は、下記工程のうち（ｈ）および最上段の予備シート形成時の不織布を省略すればよい。
（ｈ）目付が１５〜２５０ｇ／ｍ２の範囲内の不織布９を配置する。
（ｉ）不織布９の上に、多数本の強化繊維糸条を並行に配列して目付が５０〜３５０ｇ／ｍ２の範囲内のシート１を形成する。
（ｊ）該シート１の上に目付が１５〜２５０ｇ／ｍ２の範囲内の不織布５を配置し、該不織布５を局所的に加熱することによってシート１と不織布５とを一体化して予備シートを形成する。
（ｋ）予備シートを所定の枚数用意する。
（ｌ）隣接する予備シートを構成する強化繊維糸条が互いに交差するように予備シートを少なくとも２層以上積層して積層体６を形成する。
（ｍ）積層体６を局所的に加熱することによって積層体６を一体化する。かかる局所的な加熱は、積層体の最も大きい面積を有する表面から行うと、効率的に加熱することができるため好ましい。
【００４２】
そして、図３に示す多軸成形材料は、少なくとも次の（ａ’）〜（ｇ’）工程を経ることによっても製造することができる。かかる製造方法によると、積層体とした後に一括して強化繊維糸条と前記不織布とを交絡させるため、特に少ない積層枚数（好ましくは２〜５層、更に好ましくは３〜４層）において効率的に多軸成形材料を製造することができる。なお、積層体の最外層に不織布を配置しない場合は、下記工程のうち（ａ’）および最終回の（ｅ’）を省略すればよい。
（ａ’）目付が１５〜２５０ｇ／ｍ２の範囲内の不織布９を配置する。
（ｂ’）不織布９の上に、多数本の強化繊維糸条を並行に配列して目付が５０〜３５０ｇ／ｍ２の範囲内のシート１を形成する。
（ｃ’）シート１の上に目付が１５〜２５０ｇ／ｍ２の範囲内の不織布５を配置する。
（ｄ’）不織布５の上に、その不織布５の直下に配列された強化繊維糸条の配列方向とは交差する方向に多数本の強化繊維糸条を並行に配列して目付が５０〜３５０ｇ／ｍ２の範囲内のシート２を形成する。
（ｅ’）シート２の上に目付が１５〜２５０ｇ／ｍ２の範囲内の不織布５を配置する。
（ｆ’）必要に応じて上記（ｄ’）〜（ｅ’）の工程を繰り返して積層体６を形成する。なお、（ｄ’）〜（ｅ’）の工程は繰り返さずに１回行うだけであってもよい。
（ｇ’）積層体６を局所的にニードルパンチすることによって積層体６を一体化する。
【００４３】
なお、本発明でいうニードルパンチとは、ニードルを用いて強化繊維糸条と不織布とを局所的に交絡させる加工を指す。例えば、配列したニードルが複数回同じ箇所を貫通（パンチング）してから所定の距離を移動する加工を繰り返してもよいし、所定の距離を移動しながら配列したニードルが強化繊維糸条と不織布とを貫通（パンチング）するような加工にしてもよい。特に後者の場合、移動距離とニードル配列のピッチとパンチングする周期とを制御することにより複数回同じ箇所を貫通（パンチング）することもできる。すなわち、ニードルは必ずしも複数回同じ箇所を貫通（パンチング）する必要はなく、ニードルの形状によって１回の貫通（パンチング）で交絡させることができるのであればそれでもよい。
【００４４】
また、別の観点からは、図３に示す多軸成形材料は、少なくとも次の（ｈ’）〜（ｍ’）の工程を経ることによっても製造することができる。かかる製造方法によると、積層体を形成する前に予め予備シートを形成し、予備シートを積層して積層体にするため、特に多い積層枚数（好ましくは４〜１２層、更に好ましくは５〜８層）において効率的に多軸成形材料を製造することができる。なお、積層体の最外層に不織布を配置しない場合は、下記工程のうち（ｈ’）および最上段の予備シート形成時の不織布を省略すればよい。
（ｈ’）目付が１５〜２５０ｇ／ｍ２の範囲内の不織布９を配置する。
（ｉ’）不織布９の上に、多数本の強化繊維糸条を並行に配列して目付が５０〜３５０ｇ／ｍ２の範囲内のシート１を形成する。
（ｊ’）該シート１の上に目付が１５〜２５０ｇ／ｍ２の範囲内の不織布５を配置し、該不織布５を局所的にニードルパンチすることによってシート１と不織布５とを一体化して予備シートを形成する。
（ｋ’）予備シートを所定の枚数用意する。
（ｌ’）隣接する予備シートを構成する強化繊維糸条が互いに交差するように予備シートを少なくとも２層以上積層して積層体６を形成する。
（ｍ’）積層体６を局所的にニードルパンチすることによって積層体６を一体化する。
【００４５】
上記の（ｂ）、（ｄ）、（ｉ）、（ｂ’）、（ｄ’）、（ｉ’）工程においては、強化繊維糸条を縦取解舒してもよいが、横取解舒して解舒撚が入らないようにするのが好ましい。強化繊維糸条に解舒撚を混入させない（１ターン／ｍ未満）ことにより、多軸成形材料から得られるＦＲＰの引張強度や圧縮強度等の力学特性を高めることができる。また、横取解舒することにより、本発明の範囲内の目付においても高品位のシートを得ることができる。縦取解舒すると、特にシートの目付を１９０ｇ／ｍ２以下とする場合には、シート中に強化繊維糸条同士の隙間（ギャップ）が形成され易く、シートの品位に劣る場合があるので横取解舒が好ましい。上記効果は、強化繊維糸条の繊度が５００〜７，０００ｔｅｘ（とりわけ１，０００〜２，０００ｔｅｘ）である場合に顕著に発現する。
【００４６】
また、上記の（ｇ）、（ｊ）または（ｍ）工程における局所的に加熱する手段としては、例えば、凹凸ロール（例えば、エンボスロール、彫刻ロール、ラダーロールなど）、凸または平ロール部材（細幅ロールを一定間隔に並行に並べた集合体など）等のロール類の圧着、凹凸部材（例えば、凹凸板など）、凸部材（例えば、凸部を有する複数の圧子の集合体など）等の部材類の間欠プレス、などを用いると効率的に局所的な加熱が行うことができるため、本発明の効果を発揮できる。中でも、凹凸ロールの圧着であると、生産性よく（連続的に）不織布を局所的に接着することができるため好ましい。また、凹凸部材の間欠プレスであると、接着する局部の形態を正確に制御できるため好ましい。
【００４７】
さらに、上記の（ｇ’）、（ｊ’）または（ｍ’）工程における局所的なニードルパンチにおいて、パンチングする密度としては、０．４〜４０箇所／ｃｍ２の範囲内であるのが好ましい。より好ましくは０．８〜２６箇所／ｃｍ２、更に好ましくは２．６〜２０箇所／ｃｍ２の範囲内である。０．４箇所／ｃｍ２未満であると、強化繊維糸条と不織布との交絡が不足して一体化が充分でなく取り扱いの時にシートがバラバラになり易いだけでなく、樹脂含浸性にも劣り易い。一方、４０箇所／ｃｍ２を超えると、一体化は十分であるが強化繊維糸条の損傷が大きくなり、優れた力学特性を得られ難い。なお、上述するように、不織布の交絡している局部の各々の面積は１〜１００ｍｍ２の範囲内であることが好ましいので、この範囲を満足しつつ局所的となるように、パンチングする密度を決定することが好ましい。
パンチングする方向としては、ニードルへのダメージを最小限に抑制するため積層体に垂直方向から行うのが好ましい。かかるパンチングするニードル（フェルト針等）の形状としては、例えば、バーブ（かえり）がニードル直径よりも大きいキックアップ、ニードル直径と略同一であるノーキックなどを用いることができる。中でも、ノーキック形状のニードルであると、強化繊維糸条の損傷を最小限に抑制して不織布と交絡させることができるため好ましい。また、ニードル自体の直径にはテーパーがついているものが好ましい。
【００４８】
そして、図４に示したＦＲＰは、上記の多軸成形材料もしくはプリフォームを用いれば、少なくとも次の工程（ｎ）〜（ｏ）を経ることにより製造することができる。かかる製造方法によると、金型温度を低く保ったまま成形できるため、効率的にＦＲＰを製造することができる。
（ｎ）上記多軸成形材料もしくはプリフォームを、樹脂の融点Ｔｍ〜（Ｔｍ＋１００）以下の温度に保温する。
（ｏ）その後、多軸成形材料もしくはプリフォームを、熱可塑性樹脂の融点Ｔｍ未満の温度である金型にて加圧する。
【００４９】
上記の（ｎ）工程においては、上記多軸成形材料もしくはプリフォームを加圧状態で保温しても、非加圧状態で保温してもよい。特に製造するＦＲＰが厚肉（例えば３ｍｍ厚以上）である場合や非常に高い外観品位が要求される場合、加圧状態で保温すると、（ｎ）工程の保温時から空気を系外に排出し始めるのでＦＲＰ中にボイドを形成し難いという利点がある。一方、特に製造するＦＲＰが薄肉である場合や安価にＦＲＰを製造したい場合、非加圧状態で保温することで製造設備を簡易にすることができるという利点がある。これは薄肉であると空気を系外に排出し易いので、（ｏ）工程だけの加圧でもＦＲＰ中にボイドを形成し難いためである。
上記の（ｏ）工程における加圧する手段としては、プレス機を用いると成形時間を早くすることができるため、本発明の効果を最大限に発揮できる。
【実施例】
【００５０】
実施例および比較例における原材料としては次のものを用いた。
【００５１】
強化繊維糸条
・強化繊維糸条Ａ：ＰＡＮ系炭素繊維糸条、１２，０００フィラメント、繊度８００ｔｅｘ、引張強度４，９００ＭＰａ、引張弾性率２４０ＧＰａ、０ターン／ｍ、集束剤０．５重量％。
・強化繊維糸条Ｂ：ＰＡＮ系炭素繊維糸条、２４，０００フィラメント、繊度１６５０ｔｅｘ、引張強度４，９００ＭＰａ、引張弾性率２４０ＧＰａ、０ターン／ｍ、集束剤１．０重量％。
【００５２】
マトリックス樹脂
・不織布Ａ：ポリアミド６、目付８０ｇ／ｍ２、融点２２０℃、溶融粘度９０Ｐａ・ｓ（２７０℃、せん断速度１０００／ｓ）。
・不織布Ｂ：目付１００ｇ／ｍ２である以外は不織布Ａと同様。
・不織布Ｃ：ポリフェニレンサルファイド、目付５４ｇ／ｍ２、融点２８０℃、溶融粘度６０Ｐａ・ｓ（３３０℃、せん断速度１０００／ｓ）。
・不織布Ｄ：目付１０ｇ／ｍ２である以外は不織布Ａと同様。
・フィルム：不織布Ａと同じ樹脂および目付であるキャスティング・フィルム。
【００５３】
（実施例１）
まず、次の手順で１．３ｍ幅の積層体を形成した。すなわち、強化繊維糸条Ｂで構成されたシートの間に不織布Ａを、最外層に不織布Ｂを有する、１．３ｍ幅の積層体を形成した。
（１）最外層に配置する不織布Ｂを連続的にベルトコンベア上に、不織布Ｂとベルトコンベアとの長手方向が平行になるように配置した。かかるベルトコンベアは、以降の強化繊維糸条の層および不織布を積層する間も一定速度（本実施例では１ｍ／ｍｉｎ）で、その長手方向（０°方向）に移動し続け、後述の接着手段へ連続的に搬送するものであった。
（２）前記不織布Ｂの上に、解舒撚を混入させないように横取解舒した強化繊維糸条Ｂを、長手方向（ベルトコンベアが搬送する方向、０°方向）に対して−４５°方向に並行に、かつ、１５０ｇ／ｍ２となるように配置し、−４５°シートを形成した。なお、−４５°シートの強化繊維糸条Ｂの配置はキャリッジ装置により行った。キャリッジ装置は、−４５°方向に往復運動し、その内の往運動（または復運動）する時に強化繊維糸条をベルトコンベア上に配置する装置で、ベルトコンベアが長手方向へ搬送している速度に同調して強化繊維糸条同士が重ならず、順番に隣り合うように並ぶように制御した。
（３）前記−４５°シートの上に１枚目の不織布Ａを配置し、−４５°シート形成と同様の方法で、その上に、解舒撚を混入させないように横取解舒した強化繊維糸条Ｂを、＋４５°方向に並行に、かつ、１５０ｇ／ｍ２となるように配置し、＋４５°シートを形成した。
（４）前記＋４５°シートの上に２枚目の不織布Ａを配置し、−４５°シート形成と同様の方法で、その上に、解舒撚を混入させないように横取解舒した強化繊維糸条Ｂを、＋４５°方向に並行に、かつ、１５０ｇ／ｍ２となるように配置し、２枚目の＋４５°シートを配置した。
（５）前記２枚目の＋４５°シートの上に３枚目の不織布Ａを配置し、−４５°シート形成と同様の方法で、その上に、解舒撚を混入させないように横取解舒した強化繊維糸条Ｂを、−４５°に並行に、かつ、１５０ｇ／ｍ２となるように配置し、２枚目の−４５°シートを配置した。
（６）前記２枚目の−４５°シートの上に２枚目の不織布Ｂを配置して積層体を形成した。
【００５４】
次に、ベルトコンベア上に形成された前記積層体を、融着手段、すなわち、切削加工（彫刻）により凹凸を形成させた２３５℃に加熱した凹凸ロールで圧着（プレスロール）することにより、シート間および表層に存在する不織布を部分的に溶融して局所的に強化繊維糸条Ｂの層に接着させて、積層体を一体化させた。かかる局所的に融着している部分は、各々４ｍｍ２の菱形で、±４５°方向に４ｍｍ間隔のドット状に配置され、局所的に融着している部分の総面積は多軸成形材料投影面の面積の１２．５％であった。
【００５５】
このようにして得られた局所的な融着によって一体化された１．３ｍ幅の多軸成形材料ａを巻取装置によって巻き取った。
【００５６】
次に、この多軸成形材料ａを半球状の二次曲面を有する金型（４００Ｒ、半球の高さ１００ｍｍ）に配置して、多軸成形材料ａと金型とを２４０℃に加熱した状態で２５ＭＰａで１８０秒間加圧（プレス）し、加圧したまま金型温度を５０℃に冷却してから放圧・脱型してＦＲＰを得た。
【００５７】
用いた多軸成形材料ａは繊維配向の乱れやシワは殆ど発生せずに金型形状に追従でき、非常に賦型性に優れるものであった。また、得られたＦＲＰは、強化繊維糸条の内部まで樹脂が含浸しており、ボイドがほとんど残っていなかった。また、繊維配向の乱れやシワは殆どみられず、表面品位に非常に優れていた。
【００５８】
（実施例２）
まず、次の手順で１．３ｍ幅の積層体を形成した。すなわち、強化繊維糸条Ａで構成されたシートの間および最外層に不織布Ｃを有した１．３ｍ幅の積層体を形成した。
（１）１０ｃｍ幅の不織布Ｃの上に、解舒撚を混入させないように横取解舒した強化繊維糸条Ａを、長手方向（０°方向）に並行に、かつ、１００ｇ／ｍ２となるように配置し、更にその上に１０ｃｍ幅の不織布Ｃを配置してサンドイッチ体を構成した。
（２）かかるサンドイッチ体を、実施例１と同じ融着手段で温度だけを２９０℃に替えて圧着し、不織布Ｃを局所的に強化繊維糸条Ａの層に溶融接着して一体化させて１０ｃｍ幅の予備シートを準備した。かかる局所的に融着している部分は、各々４ｍｍ２の菱形で、±４５°方向に４ｍｍ間隔のドット状に配置され、局所的に融着している部分の総面積は多軸成形材料投影面の面積の１２．５％であった。
（３）かかる予備シートを、強化繊維糸条Ａが長手方向に対して−４５°方向に配向するようにベルトコンベア上に配置し、−４５°シートを形成した。かかるベルトコンベアは実施例１と同様に、予備シートを積層する間も一定速度（本実施例では１ｍ／ｍｉｎ）で、その長手方向（０°方向）に移動し続け、後述の接着手段へ連続的に搬送するものであった。なお、−４５°シートの配置は、実施例１と同様にキャリッジ装置により行った。キャリッジ装置は、−４５°方向に往復運動し、その内の往運動（または復運動）する時に予備シートをベルトコンベア上に配置する装置で、ベルトコンベアが長手方向へ搬送している速度に同調して予備シートが重ならず、順番に隣り合うように並ぶように制御した。
（４）同様の方法で得られた別の予備シートを、前記−４５°シートの上に、−４５°シート形成と同様の方法で、強化繊維糸条Ａが長手方向に対して＋４５°方向に配向するように配置し、＋４５°シートを形成した。
（５）さらに同様の方法で得られた別の予備シートを、前記＋４５°シートの上に、−４５°シート形成と同様の方法で、強化繊維糸条Ａが長手方向に対して＋４５°方向に配向するように配置し、２枚目の＋４５°シートを形成した。
（６）最後に、同様の方法で得られたさらに別の予備シートを前記２枚目の＋４５°シートの上に、−４５°シート形成と同様の方法で、強化繊維糸条Ａが長手方向に対して−４５°方向に配向するように配置し、２枚目の４５°シートを形成し、積層体とした。
【００５９】
次に、図５に示す融着手段を用い、全ての不織布を部分的に溶融させて局所的に予備シート同士を溶融接着して一体化させた。なお、図５に示す融着手段は、ベルトコンベア上に形成された積層体を挟むように配置される、先端の形状が凸状（半球状）である多数の圧子１２を平板１４に配置した１対の凸部材１３を有するもので、その凸部材１３を３１０℃に加熱し、積層体の両面から圧子１２で間欠的に圧着（凸部材プレス）することにより、全ての不織布を部分的に溶融させて局所的に予備シート同士を溶融接着して一体化させた。また、凸部材１３の間欠的な圧着において、凸部材１３が１回圧着した箇所を再び圧着しないようにベルトコンベアが搬送している速度にあわせて凸部材１３のプレスする時間の間隔を調整した。かかる局所的に融着している部分は、各々７ｍｍ２の丸形で、０°方向および９０°方向に２０ｍｍ間隔のドット状に配置され、局所的に溶着している部分の総面積は多軸成形材料投影面の面積の１．８％であった。
【００６０】
このようにして得られた局所的な融着によって一体化された１．３ｍ幅の多軸成形材料ｂを巻取装置によって巻き取った。
【００６１】
次に、多軸成形材料ｂを３３０℃に加熱した状態で０．１ＭＰａで加圧して３００秒間保温した。保温の後、３秒以内に実施例１で用いた金型（１７０℃）に配置して、２５ＭＰａで１８０秒間加圧し、金型温度が１７０℃のまま放圧・脱型してＦＲＰを得た。
【００６２】
その結果、多軸成形材料ｂは、繊維配向の乱れやシワは殆ど発生せずに金型形状に追従でき、非常に賦型性に優れるものであった。また、得られたＦＲＰは、強化繊維糸条の内部まで樹脂が含浸しており、ボイドがほとんど残っておらず実施例１よりもやや優れていた。また、繊維配向の乱れやシワは殆どみられず、表面品位に非常に優れていた。
【００６３】
（実施例３）
凹凸ロールの形状を変更し、局所的に融着している部分を、各々１４４ｍｍ２の菱形で、±４５°方向に１２ｍｍ間隔の千鳥格子状に配置し、局所的に融着している部分の総面積を多軸成形材料投影面の面積の５０％にした点以外は実施例１と同様にして多軸成形材料ｃを得、ＦＲＰを得た。
【００６４】
その結果、多軸成形材料ｃは、金型形状に賦型すると小さいシワが発生したが、賦型は可能であった。得られたＦＲＰは、シワ部分の一部では僅かながら強化繊維糸条の屈曲が発生していた。
【００６５】
（実施例４）
強化繊維糸条Ｂに替えて強化繊維糸条Ａを用い、強化繊維糸条の目付を２２０ｇ／ｍ２とした点、強化繊維糸条を縦取解舒して１．４ターン／ｍの解舒撚を混入させた点以外は実施例１と同様にして多軸成形材料ｄを得、ＦＲＰを得た。
【００６６】
その結果、多軸成形材料ｄは、シート中に強化繊維糸条同士の隙間（ギャップ）が僅かながら散在し、多軸成形材料ａ〜ｃに較べてやや品位に劣るものであり、ＦＲＰ表面においてもギャップに起因する凹凸が僅かながら見られた。しかしながら、繊維配向の乱れやシワは殆ど発生せずに金型形状に追従でき、賦型性に優れるものであった。また、得られたＦＲＰは、強化繊維糸条の内部にまで樹脂が含浸しており、ボイドはほとんどなかった。また、繊維配向の乱れやシワも殆どみられなかった。
【００６７】
（実施例５）
交絡手段、すなわち、バーブがノーキック形状で、その直径にテーパーがついているニードルを用いて、２０箇所／ｃｍ２（よこ方向に５ｍｍ間隔、たて方向に１ｍｍ間隔）の密度で積層体に垂直方向からニードルパンチングすることにより、シート間および表層に存在する不織布と強化繊維糸条とを局所的に交絡させて、積層体を一体化させた点以外は実施例１と同様にして多軸成形材料ｈを得、ＦＲＰ成形時の加圧を２０ＭＰａにした点以外は実施例１と同様にしてＦＲＰを得た。
【００６８】
多軸成形材料ｈの局所的に交絡している部分は、各々１ｍｍ２の円形で、０°方向に１ｍｍ間隔のドット状に配置され、局所的に交絡している部分の総面積は多軸成形材料投影面の面積の２０％であった。また、繊維配向の乱れやシワは殆ど発生せずに金型形状に追従でき、非常に賦型性に優れるものであった。また、得られたＦＲＰは、強化繊維糸条の内部まで樹脂が含浸しており、ボイドがほとんど残っておらずＦＲＰ成形時の圧力を若干低下させたにも関わらず実施例１、２と同等の含浸性を示した。また、繊維配向の乱れやシワは殆どみられず、表面品位に非常に優れていた。
【００６９】
（比較例１）
次の２つの変更点以外は実施例２と同様にして多軸成形材料ｅ（プリプレグ）を得た。
・実施例２におけるサンドイッチ体を、３３０℃に加熱した表面が平滑なロールを圧着（プレスロール）することにより、不織布Ｃを全面的に溶融させて樹脂を強化繊維糸条Ａの各層において厚み方向に１／２以上含浸させて予備シートを準備した点。
・ベルトコンベア上に形成された前記予備シートの積層体を、平板を３３０℃に加熱し、間欠的に積層体へ圧着（平板プレス）することにより、不織布Ｃを全面的に溶融させて予備シート同士を接着して一体化させた点。なお、かかる多軸成形材料の融着している部分の総面積は多軸成形材料投影面の面積の１００％であった。
【００７０】
次に、多軸成形材料ｅを用い、加熱温度を３３０℃に替えた以外は、実施例１と同様にしてＦＲＰを得た。
【００７１】
その結果、多軸成形材料ｅは既に不織布Ｃが強化繊維糸条に部分的（２６％の空隙率）に含浸しており、非常に成形材料自体が硬く、金型形状に全く追従できず賦型性に劣った。よって、ＦＲＰは成形できなかった。
【００７２】
（比較例２）
強化繊維糸条Ｂの目付を４００ｇ／ｍ２とした点、強化繊維糸条を縦取解舒して１．４ターン／ｍの解舒撚を混入させた点、そして、不織布ＡおよびＢに替えて不織布Ｄをそれぞれ用いた点以外は実施例１と同様にして多軸成形材料ｆを得、ＦＲＰを得た。
【００７３】
その結果、多軸成形材料ｆは、繊維配向の乱れやシワは殆ど発生せずに金型形状に追従できたものの、得られたＦＲＰは、強化繊維糸条の内部まで樹脂が含浸しておらず、大量のボイドが残存していた。それに伴って、表面品位も非常に劣るものであった。
【００７４】
（比較例３）
強化繊維糸条Ｂの目付を４００ｇ／ｍ２とした点、強化繊維糸条を縦取解舒して１．４ターン／ｍの解舒撚を混入させた点、そして、不織布ＡおよびＢに替えてフィルムをそれぞれ用いた点以外は実施例１と同様にして多軸成形材料ｇを得、実施例１と同様にしてＦＲＰを得た。
【００７５】
その結果、多軸成形材料ｇは、金型形状に賦型すると多数のシワが発生し、賦型性に劣るものであった。また、得られたＦＲＰは、強化繊維糸条の内部まで樹脂が含浸できていないだけでなく、フィルムのシワが繊維配向の乱れを誘発し、強化繊維糸条の屈曲が発生していた。
【産業上の利用可能性】
【００７６】
本発明の多軸成形材料によると、取扱性に優れ、複雑な形状のＦＲＰの成形において、シワや強化繊維糸条の配向の乱れを抑制することができるため、力学特性に優れ、かつ、樹脂含浸性に優れるため品位のよいＦＲＰを生産性よく得られることができる。このような多軸成形材料は、自動車、航空機、船舶等の輸送機器の構造部材や、建築部材などに好適に使用することができる。
【図面の簡単な説明】
【００７７】
【図１】本発明における多軸成形材料の一実施態様を示す概略斜視図である。
【図２】本発明における多軸成形材料の一実施態様を示す概略断面図である。
【図３】本発明における多軸成形材料の他の実施態様を示す概略断面図である。
【図４】本発明におけるＦＲＰの一実施態様を示す概略断面図である。
【図５】実施例、比較例で用いた融着手段の概略模式図である。
【符号の説明】
【００７８】
１：強化繊維糸条が長手方向に並行に配列されたシート
２：強化繊維糸条が長手方向に対して＋４５°に並行に配列されたシート
３：強化繊維糸条が長手方向に対して９０°に並行に配列されたシート
４：強化繊維糸条は長手方向に対して−４５°に並行に配列されたシート
５：シート間の不織布
６：積層体
７：局所的な融着箇所
８：多軸成形材料
９：最外層の不織布
１０：マトリックス樹脂
１１：ＦＲＰ
１２：圧子
１３：凸部材
１４：平板
１５：強化繊維糸条と不織布との交絡箇所
【図１】
2007182661.tif 000003
【図２】
2007182661.tif 000004
【図３】
2007182661.tif 000005
【図４】
2007182661.tif 000006
【図５】
2007182661.tif 000007